(57)【要約】【課題】より深みの有る、細かいエンボスパターンが得られるエンボス付き離型紙の製造方法を提供することである。【解決手段】紙の片面に熱溶融樹脂膜が設けられた離型基材にエンボスを施すエンボス付き離型紙の製造方法において、離型基材へのエンボス加工を離型基材を少なくとも２個以上のエンボスロールを通すことにより行うことを特徴とするエンボス付き離型紙の製造方法。また、熱溶融樹脂として電離放射線硬化性樹脂を用いることを特徴とするものである。【選択図】      図１
2006265798.tif 000002
【特許請求の範囲】
【請求項１】
紙の片面に熱溶融樹脂膜が設けられた離型基材にエンボスを施すエンボス付き離型紙の製造方法において、離型基材へのエンボス加工を少なくとも２個以上のエンボスロールを通すことにより行うことを特徴とするエンボス付き離型紙の製造方法。
【請求項２】
熱溶融樹脂として電離放射線硬化性樹脂を用いることを特徴とする請求項１に記載のエンボス付き離型紙の製造方法。
【発明の詳細な説明】
【技術分野】
【０００１】
本発明は、エンボス付き離型紙の製造方法に係り、更に詳しくは合成皮革等の製造に用いるエンボス付き離型紙の製造方法に関する。
【背景技術】
【０００２】
合成皮革は、布や不織布からなる基体の上に革の表面層を高分子物質で構成した物で、表面層は、ポリビニルアルコール、ポリアミド又はポリウレタンの発泡体からなり、この表面に変性ポリアミド、ポリウレタン、ポリアクリル酸誘導体等からなる仕上げ層を付け、仕上げ層に革しぼ模様等をエンボス加工してなるものである。このエンボス加工に革しぼ模様等の逆型のついたエンボス離型紙が用いられる。このエンボス離型紙への革しぼ等の逆型の型付けはエンボス版を用いて行われる。
従来、エンボス版は、図６に示すように、紙１をフィーダーより巻き出し、コーティング部５で例えば溶剤に溶解させたエチレン不飽和結合を有する化合物を主成分として含むコーティング材料６を塗布し、乾燥部７で溶剤を蒸散させた後に単一のエンボス部８でエンボス加工を行い、しかる後、紫外線照射装置又は電子線照射装置９により紫外線又は電子線を照射し、塗布したコーティング材料を硬化することによりエンボス離型紙を作ることが行われている（特許文献１参照）。
【特許文献１】特公昭６４−１０６２６号公報
【発明の開示】
【発明が解決しようとする課題】
【０００３】
しかし、特許文献１に記載のような従来のエンボス付き離型紙の製造方法で得たエンボス付き離型紙ではより深みのある、細かいエンボスパターンの賦型は難しいという問題があった。
本発明の課題は、より深みの有る、細かいエンボスパターンが得られるエンボス付き離型紙の製造方法を提供することである。
【課題を解決するための手段】
【０００４】
請求項１に記載の発明は、上記の発明の課題を解決するもので、紙の片面に熱溶融樹脂膜が設けられた離型基材にエンボスを施すエンボス付き離型紙の製造方法において、離型基材へのエンボス加工を離型基材を少なくとも２個以上のエンボスロールを通すことにより行うことを特徴とするエンボス付き離型紙の製造方法を要旨とする。
【０００５】
本発明のエンボス付き離型紙の製造方法において、熱溶融樹脂として、ポリプロピレン等の熱溶融樹脂及び電離放射線硬化性樹脂を用いることができるが、電離放射線硬化性樹脂を用いることにより、適度の離型性を有し、且つ耐熱性、耐侯性、耐薬品性、耐磨耗性等の点において優れたエンボス付き離型紙を得ることができる。
【発明の効果】
【０００６】
本発明のエンボス付き離型紙の製造方法によれば、例えば第１のエンボスロールで深い溝からなるエンボスパターン部分を形成し、第２のエンボスロールで浅く、細い溝からなるエンボスパターンを形成し、より深みのある、細かいエンボスパターンを有するエンボス付きエンボス付き離型紙を得ることができる。
【発明を実施するための最良の形態】
【０００７】
以下、図面を用いて本発明につき詳細に説明する。
【０００８】
図１は本発明のエンボス付き離型紙の製造工程を示す。紙１の片面にコーティング部５で溶剤に溶解させた熱溶融樹脂膜２を主成分とするコーティング材料６を塗布し、乾燥部７で溶剤を蒸散させて離型基材を形成した後に、離型基材に第１のエンボス部８ａでエンボス加工を行う。ここで第１のエンボス部８ａは例えば図２に第１のエンボス部８ａのエンボスロールの一部を周方向に展開して示すように、深い溝形成用凸部からなるエンボスパターン部分１０ａを有するものである。図３は、第１のエンボス部８ａでエンボス加工が施された離型基材を示し、熱溶融樹脂膜２に深い溝からなるエンボスパターン部分３ａが形成されている。次いで第２のエンボス部８ｂで深い溝からなるエンボスパターン部分に整合させて浅く、細い溝からなるエンボスパターン部分のエンボス加工を行う。ここで第２のエンボス部８ｂは例えば図４に第２のエンボス部８ｂのエンボスロールを周方向に展開して示すように、浅く、細い溝形成用凸部からなるエンボスパターン部分１０ｂを有するものである。図５は深い溝からなるエンボスパターン部分３ａに整合させて第２のエンボス部８ｂで浅く、細い溝からなるエンボスパターン部分３ｂをエンボス加工してなるエンボス付き離型紙４を示す。尚、図１において、９は熱溶融樹脂として電離放射線硬化性樹脂を用いるときに用いられる紫外線照射装置又は電子線照射装置を示す。
【０００９】
本発明のエンボス付き離型紙の製造方法において、熱溶融樹脂として、ポリプロピレン等の熱溶融樹脂及び電離放射線硬化性樹脂を用いることができ、その場合、電離放射線硬化性樹脂を用いることにより、適度の離型性を有し、且つ耐熱性、耐侯性、耐薬品性、耐磨耗性等の点において優れたエンボス付き離型紙を得ることができる。
【００１０】
コーティング材料として溶剤に溶解させた電離放射線硬化性樹脂を主成分として含むコーティング材料を用いる場合は、エンボス加工後に紫外線照射装置又は電子線照射装置９に通して紫外線又は電子線を照射させ、塗布された電離放射線硬化性樹脂を硬化させ、巻き取り、室温まで冷却する。
【００１１】
尚、コーティング材料として溶剤に溶解させた電離放射線硬化性樹脂を主成分として含むコーティング材料を用いる場合において、エンボス加工を放射線の照射前に行っているのは、硬化後にエンボス加工を施すのではコート層が割れてしまうからである。
【００１２】
また、電離放射線硬化性樹脂からなる熱溶融樹脂層の硬化に用いる紫外線照射装置としては、１８００〜４０００Åの波長の光線を発する、水晶水銀灯、紫外線硬化炭素アーク及び高フラッシュランプ等を光源として有するものを適用できる。また、電離放射線硬化性樹脂からなる熱溶融樹脂層の硬化は、電子線照射装置によっても良く、電子線照射装置としては、５０〜２０００ＫｃＶのエネルギーを有するものが適当である。
【００１３】
紙１としては、非塗被加工紙のみならず、原紙表面に白土と他の顔料を接着剤と共に塗工してなるクレー塗被加工紙、或いはポリビニルアルコール等の有機物を塗工して耐熱性、耐水性等を付与した樹脂塗被加工紙をも利用することができる。尚、表面層がポリビニルアルコールの如き有機物よりなる樹脂塗被加工紙のときはコロナ処理等の表面処理を施しても良い。
【００１４】
コーティング材料として溶剤に溶解させた電離放射線硬化性樹脂を主成分として含むコーティング材料を用いる場合において、コーティング材料として、常温で固体であるエチレン性不飽和結合を有する化合物を溶剤に溶解させ、更に必要に応じて光開始剤を配合したものを適用することができる。
【００１５】
ここで、エチレン不飽和結合を有する化合物としては、メチルアクリレート、エチルアクリレート、ブチルアクリレート、２−エチルヘキシルアクリレート、２−ヒドロキシエチルアクリレート、メチルメタクリレート、エチルメタクリレート、２−エチルヘキシルメタクリレート、２−ヒドロキシエチルメタクリレート、アクリルアミド、メタクリルアミド、メチロールアクリルアミド、メチロールメタクリルアミド、ブトキシメチルアクリルアミド、ブトキシメチルメタクリルアミド等の単官能モノマー、エチレングリコールジアクリレート、プロピレングリコールジアクリレート、ネオペンチルグリコールジアクリレート、１，６−ヘキサンジオールジアクリレート、トリエチレングリコールジアクリレート等の２官能モノマー、トリメチロールプロパントリアクリレート等の３官能モノマー、ウレタンアクリレート、ウレタンメタクリレート、エポキシアクリレート、エポキシメタクリレート、ポリエーテルアクリレート、ポリエーテルメタクリレート、ポリエステルアクリレート、ポリエステルメタクリレートエチレンアクリルアミド、Ｎ，Ｎ’−（オキシジメチレン）ビスメタクリルアミド不飽和ポリエステル等のオリゴマー、プレポリマーを挙げることができ、これらの一種または二種以上の混合物を利用することができる。尚、これらのエチレン性不飽和結合を有する化合物を含むコーティング材料の塗布物がエンボス加工時に流れることがなく、且つエンボスロールへの付着がないことが必要であり、常温で固形状態を保ち、エンボス時に、加熱、加圧により軟化し、延展するようなコーティング材料が好ましく、特に常温で固体であり軟化点５０℃以上のコーティング材料が好ましい。
【００１６】
エチレン性不飽和結合を有する化合物はそのままで電子線照射による硬化性を有するので、電子線照射による場合は単独で使用しても良いが、紫外線照射による場合は、光開始剤として、アセトフェノン、ベンゾフェノン、ベンゾインアルキルエーテル、アゾビスイソブチロニトリル、４，４’−ジクロルベンゾフェノン等をエチレン性不飽和結合を有する化合物に対して０．５〜５重量％の濃度で配合したものをコーティング材料として用いる。
【００１７】
エチレン性不飽和結合を有する化合物を主成分として含むコーティング材料のコーティングには、バーコート、ナイフコート、ロールコート、カーテンフローコート、スプレーコート、押出コート等の何れのコーティング方法も適用することができる。
【００１８】
コーティング材料の塗布量は０．１ｇ／ｍ2〜１００ｇ／ｍ2が適当であり、好ましくは０．５ｇ／ｍ2〜５０ｇ／ｍ2である。
【００１９】
図１に示す実施の形態は第１、第２のエンボス部でエンボス付き離型紙を作成するものであるが、本発明はこれに限定されるものではなく、３つ以上のエンボス部でエンボス加工を行うようにしても良いものである。
【実施例１】
【００２０】
紙（坪量；１２５ｇ／ｍ2）にポリプロピレン樹脂（モンテルＳＤＫサンライズ社製、グレード；ＰＨ９４３Ｂ、融点；１０３℃）を３０μｍの厚さに押出コーティングすることにより、熱エンボスタイプのエンボス前の離型基材を作成した。その後、エンボス機（由利ロール機械製）のマット柄のエンボスパターン部分を有する、１２０℃に加熱された熱エンボスロールからなる第１のエンボス部を通し、更にエンボス機（由利ロール機械製）の象柄のエンボスパターン部分を有する、１２０℃に加熱れた熱エンボスロールからなる第２のエンボス部を通し、エンボス付き離型紙を得た。このエンボス付き離型紙を用い、ウレタン合成皮革を作成した。そして作成したウレタン合成皮革の風合いについて１０人のパネラーによる風合いの良否の評価を行った。表１に示すように１０人のパネラーのうち８人が「良い」と評価し、２人が「どちらともいえない」と評価した。この評価の結果から、実施例１のエンボス付き離型紙によれば風合いが良好な合成皮革が得られることがわかった。
【実施例２】
【００２１】
紙（坪量；１２５ｇ／ｍ2）にトリメチロールプロパントリアクリレート樹脂（軟化点；３７℃）を主成分とし、この樹脂に反応開始剤（チバガイギー社製）を前記樹脂に対して２重量％の割合で配合してなるコーティング材料をリバースコーターにより約２１ｇ／ｍ2塗工することにより、エンボス前の離型基材を作成した。しかる後、エンボス機（由利ロール機械製）のマット柄のエンボスパターン部分を有する、８０℃に加熱された熱エンボスロールからなる第１のエンボス部を通し、更にエンボス機（由利ロール機械製）の象柄のエンボスパターン部分を有する、７０℃に加熱された熱エンボスロールからなる第２のエンボス部を通し、その後１６０Ｗ／ｃｍの高圧水銀紫外線ランプ灯を用い、表面の樹脂に紫外線を照射して樹脂を硬化させ、エンボス付き離型紙を作成した。このエンボス付き離型紙を用い、ウレタン合成皮革を作成した。そして作成したウレタン合成皮革の風合いについて１０人のパネラーによる風合いの良否の評価を行った。表１に示すように１０人のパネラーのうち９人が「良好」と評価し、１人は「どちらともいえない」と評価した。この評価の結果から、実施例１のエンボス付き離型紙によれば風合いが良好な合成皮革が得られることがわかった。
【００２２】
［比較例１］
紙（坪量；１２５ｇ／ｍ2）にポリプロピレン樹脂（モンテルＳＤＫサンライズ社製、グレード；ＰＨ９４３Ｂ、融点；１３４℃）を３０μｍの厚さに押出コーティングすることにより、熱エンボスタイプのエンボス前の離型基材を作成した。その後、エンボス機（由利ロール製）の１２０℃に加熱された象柄の熱エンボスロールを通してエンボス付き離型紙を作成した。このエンボス付き離型紙を用い、ウレタン合成皮革を作成した。そして作成したウレタン合成皮革の風合いについて１０人のパネラーによる風合いの良否の評価を行った。表１に示すように１０人のパネラーのうち５人が「風合い良好」と評価し、４人が「どちらともいえない」と評価し、１人は「悪い」と評価した。この評価の結果から、比較例のエンボス付き離型紙によって作成した合成皮革は実施例１、２の合成皮革に比してマット感の深みがなく、評価が劣るものであることがわかった。
た。
【００２３】
【表１】
2006265798.tif 000003
【産業上の利用可能性】
【００２４】
本発明のエンボス付き離型紙の製造方法は、合成皮革の製造に用いるエンボス付き離型紙の製造のみならず、化粧板の製造の際に用いるエンボス賦型フィルムの製造にも利用することができる。
【図面の簡単な説明】
【００２５】
【図１】本発明のエンボス付き離型紙の製造方法の第１の実施の形態による製造過程を示す模式図である。
【図２】第１のエンボス部の熱エンボスロールの周方向に展開した一部断面図である。
【図３】深い溝形成用凸部からなるエンボスパターン部分を有する離型基材の断面図である。
【図４】第２のエンボス部の熱エンボスロールの周方向に展開した一部断面図である。
【図５】エンボス付き離型紙の断面図である。
【図６】従来のエンボス付き離型紙の製造方法による製造過程を示す模式図である。
【符号の説明】
【００２６】
１      紙
２      熱溶融樹脂
３      エンボス
４      エンボス付き離型紙
５      コーティング部
６      コーティング材料
７      乾燥部
８      エンボス部
８ａ    第１のエンボス部
８ｂ    第２のエンボス部
９      紫外線照射装置
１０ａ  深い溝形成用凸部からなるエンボスパターン部分
１０ｂ  浅い、細い溝形成用凸部からなるエンボスパターン部分
【図１】
2006265798.tif 000004
【図２】
2006265798.tif 000005
【図３】
2006265798.tif 000006
【図４】
2006265798.tif 000007
【図５】
2006265798.tif 000008
【図６】
2006265798.tif 000009